(57)【特許請求の範囲】
【請求項１】
複数個のベーンが放射状に設けられるアノード部の中心部に、筒状金属体の一端部側に固着されたカソードが配置されるように前記筒状金属体の他端部を固定するマグネトロンの製造方法において、前記筒状金属体にカソードを固着し、熱処理を施した後に、前記筒状金属体を加工硬化させる工程を加えた後に、前記カソードが前記アノード部の中心に位置するように固定することを特徴とするマグネトロンの製造方法。
【発明の詳細な説明】
【技術分野】
【０００１】
本発明は、レーダ装置などに使用されるマグネトロンの製造方法に関する。さらに詳しくは、マグネトロンに振動や衝撃などが加わっても、出力や発振スペクトラムが変動し難い安定した特性を発揮し得るマグネトロンの製造方法に関する。
【背景技術】
【０００２】
たとえばレーダ装置では、そのマイクロ波を発振する手段として、高出力を高効率で発振し、信頼性が高いことを理由にマグネトロンが用いられている。このようなマグネトロンは、たとえば図１１に、そのアノード部１および入力部２を主とした斜視説明図が示されるような構造になっている。図１１において、円筒状のアノードシェル１１の内周に複数個のベーン１２が放射状に設けられることにより、アノード部１が形成され、そのアノード部１の中心にカソード２１が配置されている。
【０００３】
このカソード２１は、筒状金属体２２の一端部側の外周に固着され、その筒状金属体２２の他端部側が、たとえば円筒状のセラミックスやガラスなどからなる第１の絶縁体２３の端部に固着されるワッシャ状のカソード外部端子２５により支持されており、第１の絶縁体２３は、アノード部１の上端に金属管１７およびワッシャ１８を介してロウ付けなどにより固定されている。このカソード外部端子２５上にさらに第２の絶縁体２６を介してヒータ外部端子２７がロウ付けなどにより固定されてカソード２１の内部に設けられるヒータ２８の端部が筒状金属体２２の内部を延びてヒータ外部端子２７に接続されている。この第１の絶縁体２３、カソード外部端子２５、第２の絶縁体２６、ヒータ外部端子２７によりカソード２１側を真空に保持し、カソード２１およびヒータ２８と共に入力部２を構成している。
【０００４】
このカソード２１をアノード部１の中心に保持する方法には種々あるが、前述のように、筒状金属体２２の他端部側をセラミックスなどの第１の絶縁体２３を介してアノード部１などに固定する一端支持の方法で行われることが多い。その理由は、カソード２１が、筒状金属体２２の内部に挿入されるヒータ２８により加熱され、オキサイドカソードでは７５０〜８５０℃程度の高温に維持される必要があるため、カソード２１からの熱の逃げを極力防止するため一方のみを支持する構造とすると共に、高温になると熱膨張で筒状金属体２２およびカソード２１自体が膨張するため、一端のみを支持する構造とすることにより、熱による膨張と非動作時の収縮の自由度をもたせるためである。また、このカソード２１を動作中は高温に維持しなければならないという観点から、筒状金属体２２はできるだけ熱の逃げが生じないように、熱抵抗の大きい非常に肉厚の薄い材料により形成されている。なお、筒状金属体２２は、陰極２１の温度に耐えると共に、電流を流す必要があることから、高融点金属であるニッケルまたはその合金などの金属が用いられている。
【０００５】
前述のように、カソード２１を一端支持で保持する方法では、熱の逃げの防止、カソード２１や筒状金属体２２の動作時と非動作時による膨張収縮に伴う長さの変化にも支障なく対応することができるという利点があるが、振動などが加わると、その振動に伴ってカソード２１がアノード部１の中心軸に対して変動するという問題がある。とくに、前述のように、カソード２１が固着される筒状金属体２２の一端側と反対である他端側のみで支持される構造では、カソード２１の振動によるブレが大きく、アノード部１の中心軸に対してカソード２１の位置が変動すると発振出力や発振スペクトラムなどの特性が変動するという問題がある。この種のマグネトロンにおいて、振動を防止する技術は、たとえば特許文献１に記載されている。
【特許文献１】特開２００３−１６９５３号公報
【発明の開示】
【発明が解決しようとする課題】
【０００６】
レーダ装置用のマグネトロンでは、中心軸に筒状金属体で固定する方法が製作性に優れているため、カソードが一端支持される構造が多い。一方、レーダ用のマグネトロンは、船舶や航空機などの移動体に搭載される場合が殆どで、とくに振動や衝撃を受けやすい。たとえばＸバンドのマグネトロンをパルス発振させて加速度３Ｇの振動を加えたときの発振スペクトラムが図１２に示されている。図１２から明らかなように、振動により発振スペクトラムの振幅が激しく変動し、ノイズが発生して不安定となっている。これは、アノード部の中心軸に対し、カソードが小刻みに変動することにより、マグネトロンの出力や周波数が変動することに伴うからである。また、発振周波数も、振動に伴い、数ｋＨｚの範囲で刻々と変動する。このようなスペクトラムにノイズが発生したり、発振周波数が変動すると、目標物からの反射を受信した場合に同調の支障が生じるという問題がある。
【０００７】
本発明は、このような問題を解決するためになされたもので、マグネトロンに振動や衝撃が印加されても、マグネトロンの発振特性に影響を与え難い耐久性のある入力部を有するマグネトロンの製造方法を提供することを目的とする。
【課題を解決するための手段】
【０００８】
本発明によるマグネトロンの製造方法は、複数個のベーンが放射状に設けられるアノード部の中心部に、筒状金属体の一端部側に固着されたカソードが配置されるように前記筒状金属体の他端部を固定するマグネトロンの製造方法において、前記筒状金属体にカソードを固着し、熱処理を施した後に、前記筒状金属体を加工硬化させる工程を加えた後に、前記カソードが前記アノード部の中心に位置するように固定することを特徴とする。
【０００９】
ここに加工硬化とは、たとえば筒状金属体の外形を変化させるプレス加工や、平面に押し付けながら筒状金属体を回転させることにより、外形は変化させないで筒状金属体自身に外力を加えるような加工を施すことにより、筒状金属体を硬化させることを意味する。
【発明の効果】
【００１０】
本発明によれば、カソードを筒状金属体と接合した後に、電子放出をしやすくする熱処理を施すことにより、筒状金属体のなまし効果により筒状金属体の剛性が低下しても、その後に、その筒状金属体を加工硬化させる工程を加えているため、熱処理によるなまし効果により弾力性の増した筒状金属体が、その後の機械加工により剛性化し、弾力性が低下する。そのため、一端支持の筒状金属体の先端部に接合されたカソードに振動が加わっても、筒状金属体自体の振動が抑制され、マグネトロンに振動や衝撃が加わっても、カソードはアノード部の中心軸上に保持され、振動や衝撃により発振スペクトラムの変動を抑制することができる。その結果、マグネトロンに振動や衝撃が加わっても、非常に特性の安定したマグネトロンが得られる。
【発明を実施するための最良の形態】
【００１１】
つぎに、図面を参照しながら本発明のマグネトロンの製造方法について説明する。本発明によるマグネトロンの製造方法は、図２にその入力部およびアノード部の主要部断面説明図が示されているように、複数個のベーン１２が放射状に設けられるアノード部１の中心部に、筒状金属体２２の一端部側に固着されたカソード２１が配置されるように、筒状金属体２２の他端部を固定する構造のマグネトロンを製造する場合に、図１に製造工程のフローチャートの主要部が示されているように、筒状金属体２２にカソード２１を固着し、熱処理を施した後に、筒状金属体２２を加工硬化させる工程を加えた後に、カソード２１がアノード部１の中心に位置するように固定することを特徴としている。
【００１２】
本発明によるマグネトロンのアノード部１と入力部２との組立て構造は、従来構造と同様であるが、図２に示されるように、円筒状のアノードシェル１１の内周に複数個のベーン１２が放射状に設けられ、隣接する２個のベーンとアノードシェル１１との間の空間に空胴が形成され、ストラップ１４がπモード発振を安定させるため、１枚おきのベーン１２を連結することによりアノード部１が形成されている。そして、このベーン１２の先端で囲まれる空間に入力部２のカソード２１が保持され、このベーン１２の先端部とカソード２１の表面との間の作用空間１５にカソード２１の表面とほぼ平行な磁界を印加できるようにアノードシェル１１の軸方向両端部に一対のポールピース１６が設けられ、図示しない磁石により磁界が印加されて、カソード２１から放出された電子が作用空間１５で直交電磁界の作用により、螺旋運動をしてエネルギーを空胴に与え、発振する構造になっている。
【００１３】
入力部２は、筒状金属体２２と、その一端部外周に固着されるカソード２１と、筒状金属体２２の内部に設けられるヒータ２８と、カソード２１をベーン１４の先端部で囲まれる空間の中心部に保持すると共に真空外囲器を構成する第１の絶縁体２３などにより構成されている。すなわち、筒状金属体２２の一端部外周にエンドハット２１ａを有するカソード２１が固着され、他端部側は、ワッシャ状のカソード外部端子２５とロウ付けされている。このカソード外部端子２５は、円筒状のセラミックスやガラスなどからなる第１の絶縁体２３の一端部とロウ付けなどにより気密封止されている。そして、筒状金属体２２の内部に設けられるカソード２１加熱用のヒータ２８の一端部は筒状金属体２２の一端部側に固着され、その他端部は筒状金属体２２の中を通って筒状金属体２２の他端部側に導出され、ヒータ外部端子２７に接続されると共に、ヒータ外部端子２７は第２の絶縁体２６を介してカソード外部端子２５とロウ付けされている。この第１の絶縁体２３の他端部がポールピース１６とワッシャ１８および金属管１７を介してロウ付けなどにより気密に封止されることにより、カソード２１が真空領域のアノード部１の中心に保持される構造になっている。
【００１４】
この入力部２のカソード２１部分の製造は図１に示されるように行われる。まず、筒状金属体２２は圧延された薄いＮｉ板を丸めて電縫という方法で溶接するか、引抜き加工などにより円筒状などの形状にして、たとえば外径が３ｍｍ程度で肉厚が０.１ｍｍ程度の円筒体を所定の長さに形成することができる。また、カソード２１は図２に示されるように、両端部にエンドハット２１ａを有する筒状体で、図示されていないが、オキサイドを塗布できるように凹凸がある形状に、たとえばエミッション活性化物質（アクチベータ）を含むＮｉの機械加工などにより形成される。このカソード２１は、とくにその外径はアノード部１のベーン１２先端部との間隔に直接影響するため、１／１００ｍｍ程度以下の非常に精密な寸法に形成される。その後、筒状金属体２２の一端部側の所定位置にカソード２１を挿入して接合する（Ｓ１）。この接合は、たとえばエキスパンド加工により行うことができる。エキスパンド加工は、たとえば筒状金属体２２内のカソード２１の部分に特殊ゴムを挿入し、その特殊ゴムを両端部から金属棒などにより押し付けて圧力をかける方法で、このような方法で圧力をかけることにより、筒状金属体２２は肉厚の薄い金属であるため、特殊ゴムの膨張により、機械的強度の弱い筒状金属体２２は押し広げられ、カソード２１は肉厚が厚いため変形せず、カソード２１の内周面に筒状金属体２２が密着する。その結果、筒状金属体２２とカソード２１とは、電気的にも機械的にも確実に接合され、一体化される。
【００１５】
つぎに、電子放出を容易にするため、Ｎｉの結晶粒塊が大きくなるように、たとえば１０００℃程度の温度で熱処理を行う（Ｓ２）。この熱処理は、カソード２１からの電子放出を容易にするものであるので、カソード２１の部分だけ熱処理を行えばよいが、カソード２１のみの単体の状態でこの熱処理を行うと、Ｎｉの融点に近い１０００℃程度の高い温度で熱処理されることになるため、剛性が低下して変形しやすくなり、筒状金属体２２と接合する際に変形して、カソード２１の精密な寸法を維持することができなくなる。そのため、筒状金属体２２と接合した状態で水素炉などの加熱炉に入れて熱処理を行う必要がある。その結果、筒状金属体２２も高温の熱処理がなされ、筒状金属体２２の剛性が著しく低下する。
【００１６】
そこで、本発明では、この熱処理の後の工程で、筒状金属体２２に、機械加工による加工硬化を施している（Ｓ３）。この加工硬化は、金属材料に外力を加えることにより、結晶構造を変化させて、硬化させるもので、その方法については後述する。なお、この加工硬化の工程は、熱処理の後であれば良く、つぎに述べる電子放出物質の塗布を行った後に硬化処理を行ってもよい。
【００１７】
この後、カソード２１の凹部内に、たとえばバリウム、ストロンチウムおよびカルシウムなどの炭酸塩の混合物からなり、真空下で加熱分解して酸化物のオキサイドとする電子放出物質を塗り込み、さらに、ヒータ２８を組み込んでカソード外部端子２５、ヒータ外部端子２７、第１の絶縁体２３、第２の絶縁体２６などと接続して入力部２を形成する（Ｓ４）。その後、アノード部１のベーン１２の先端部の中心部にカソード２１が位置するようにアノード部１に組み立てることにより製造される（Ｓ５）。なお、この入力部２の形成や、アノード部１との組立ての際のロウ付けは、その接合部のみを部分的に昇温することができるため、また、ロウ付け温度はなまし効果が生じる温度より低いため、前述の筒状金属体２２のなまし効果は生じない。
【００１８】
つぎに、加工硬化の方法について説明する。１つの方法として、たとえば図３（ａ）に原理図が示されるように、定盤６１上で、筒状金属体２２の内部に金属棒６３を入れておいて潰れないようにし、厚い金属板６２などで圧力をかけながら筒状金属体２２を転がすことにより、硬化処理を行うことができる。図３（ａ）は原理的説明図であるが、実際に作業を行う場合には、たとえば図３（ｂ）に示されるように、同じ方向に回転し得る２個のローラ６４、６５の隙間に筒状金属体２２を載置し、上から空転する第３のローラ６６を圧力Ｐで押し付けて２個のローラ６４、６５を回転させることにより、図３（ａ）の原理と同様に筒状金属体２２に力をかけながら回転させることができる。
【００１９】
この機械加工による硬化処理は、このような転がしに限らず、たとえば図４に示されるように、筒状金属体２２の外周にディンプル２２ａを形成する加工でもよい。このようなディンプル２２ａは、たとえば筒状金属体２２の内径よりも小さめの心棒、または雌型状の心棒を入れておいて、外側からディンプル２１ａの形状をした凸部を有する雄型などで挟み込んで圧力をかけることにより雄型の凸部と一致した形状の窪み部分を形成することができる。このような加工を施すことにより、ディンプル２１ａ部分はもちろん、ディンプル２１ａの間の部分も引っ張り力などが加わり、結晶構造が変化して硬化させることができる。このようなディンプル２１ａは、雄型など、押し付ける部材の凸部の形状を変えるだけでその形状や大きさ、間隔などを自由に変えることができる。そのため、振動に対する共振周波数をずらすことも可能となり、一定の振動に対しては、さらに耐振動性の向上を図ることができる。また、このようなディンプル２１ａの形成は、平らな円筒体よりも、撓みなどに対する強度が向上し、結局、このようなディンプル２１ａの形成による硬化処理を行うことにより、硬化処理による金属材料の剛性の向上のみならず、筒状金属体２２の形状による剛性の向上、およびディンプル形状による共振の回避という３つの効果を発揮することができる。
【００２０】
加工硬化のさらに他の例として、たとえば図５または図６に示されるように、円筒状から角型に変形させる加工を施すことでも良い。図５に示される例は、四角形の筒状金属体２２に変形したもので、図６に示される例は、８角形の筒状金属体２２に変形したものである。このような形状に変形する場合でも、前述のディンプル２１ａの形成と同様に、小さめの心棒または断面が四角形や八角形などの心棒を入れておいて、肉厚分大きくした同じ形状に形成した金型により成形することにより、所望の形状に変形させることができる。このような多角形状にすることにより、後述するように、金属の結晶構造の変化による剛性の向上とは別に、形状に伴う剛性向上の効果も有している。そのため、最初の筒状金属体２２を形成する際にこのような形状の筒状金属体２２に形成しておくこともできる。この場合、熱処理後の加工硬化は、角型形状の平坦部に外力を印加させても良いし、角型の筒状金属体２２を形成する際の金型で圧力をかけて整形するだけでも、熱処理によりなまされた結晶構造を変化させて剛性をもたせることができる。
【００２１】
このような角型の筒状金属体２２の剛性が円筒状金属体の剛性よりも優れている理由について説明をする。剛性を表す指標として、撓みの大きさで見ることができる。図２に示されるように、一端支持の構造は、片持ちはりの先端部の撓み量によりその剛性を判断することができる。片持ちはりの撓みδは、荷重をＰ、はりの長さ（筒状金属体の長さ）をＬ、縦弾性係数をＥ、断面２次モーメントをＩとすると、撓みδは、
δ＝Ｐ・Ｌ3／（３Ｅ・Ｉ）
で表され、断面２次モーメントＩが大きいほど撓みは小さいことになる。
【００２２】
断面２次モーメントは、たとえば断面形状が円形の場合、その外径をａ、内径をｂとすると、断面２次モーメントＩ１は、Ｉ１＝π（ａ4−ｂ4）／６４となる。一方、断面形状が正四角形の場合、外周の１辺の長さ変をｃ、内周の１辺の長さをｄとすると、断面２次モーメントＩ２は、Ｉ２＝（ｃ4−ｄ4）／１２で表される。今、ａ＝３.０ｍｍ、ｂ＝２.８ｍｍとすると、断面が円形の場合の断面２次モーメントＩ１は、Ｉ１＝０.９６となる。一方、ｃ＝３.０ｍｍ、ｄ＝２.８ｍｍとすると、Ｉ２＝１.６３となる。したがって、正四角形状にすることにより断面２次モーメントが大きくなり、撓み量は断面が円形の場合よりも小さくなる。この形状は四角形に限らず、他の多角形にしても同様に撓みを小さくすることができる。すなわち、角型にするだけで剛性が強くなり、さらに、前述の熱処理後の硬化処理による剛性の向上の両効果が得られる。
【００２３】
図７は、筒状金属体２２の形状による剛性の向上のさらに他の例である。すなわち、図７に示される例は、筒状金属体２２の外周に軸方向に沿ってフィン２２ｂを設けたものである。このフィン２２ｂは、円筒状金属体の外周にリボン状のニッケル板を溶接などにより貼り付けても良いし、筒状金属体２２を形成する際に、プレス加工によりフィン２２ｂ部分を直接突起状に一体で形成することもできる。従って、フィン２２ｂを形成するための工数はそれほど上昇せず、コスト上昇を抑えながら、筒状金属体２２の肉厚を薄いままで剛性をもたせることができるため、カソードからの熱の逃げを防止することができる。さらに、フィン２２ｂ自体は非常に薄くて小さいものであるため、熱伝導も小さく、剛性を向上させながらカソードの温度を高く維持することができる。一方、熱処理後の硬化処理のための機械加工では、予め形成されているフィン２２ｂ以外の部分をプレスにより挟み付けて外力を加える加工をすることにより剛性を向上させることができる。しかし、このようなフィン２２ｂが形成されることにより、熱処理によっても筒状金属体２２としての剛性は余り低下しないので、そのまま用いることもできる。
【００２４】
図８に示される例は、筒状金属体２２をテーパ状にしたものである。このようなテーパ状に形成されていると、長さ全体で同じ太さの円筒状金属体よりも剛性が向上する。それは、カソード２１を接合している筒状金属体２２の他端部（固定部）の径を大きくできるからである。このようなテーパ状にする場合でも、筒状金属体２２を形成する際にテーパ状に形成しておいて、熱処理後の硬化処理の際に転がしなどの機械加工を施す（図３のローラの軸方向の太さをテーパに合せて形成しておくことにより同様の硬化処理を行うことができる）ことにより、さらに剛性を高めることもできるし、全長が同じ太さの円筒状金属体でカソードとの接合をしておいて、熱処理後の硬化処理の際にテーパ状に加工することもできる。とくに熱処理によりなまされているため、転がしながらテーパ状の心棒を挿入することにより、所望のテーパ形状に形成することができる。
【００２５】
以上のように、加工硬化は、筒状金属体２２の形状を、たとえば外周面にディンプルを形成したり、断面形状を円形から多角形やテーパ状に変化させたりする加工や、筒状金属体２２の外形や表面状態そのものは何ら変形させずに、金属材料そのものに外力を加えて金属の結晶構造を変化させることにより行うことができる。
【００２６】
前述の図６に示される、円筒状の筒状金属体２２を熱処理後に八角形にする硬化処理を施した場合（Ａ）、および図７に示される、フィン２２ｂを形成して、熱処理後に整形の硬化処理を施した場合（Ｂ）の吊り下げ荷重に対する撓み量を、従来の円筒状の筒状金属体のままで熱処理後の硬化処理が施されていない場合（Ｃ）の撓み量を比較して図９に示してある。このデータは、筒状金属体２２の他端部側を固定して、一端部側（カソード２１側）に荷重をかけたときの一端部側の撓み量を調べた結果である。図９から明らかなように、熱処理後に断面形状を円形から多角形の筒状金属体に加工する硬化処理を行ったり（Ａ）、フィン２２ｂを外周に付加して熱処理後の硬化処理を行ったり（Ｂ）することにより、円筒状のままで硬化処理を行わない場合（Ｃ）に比べて、大幅に剛性が向上することが分る。
【００２７】
また、これらの硬化処理を行った入力部を備えたマグネトロンに、加速度が３Ｇの振動を与えて発振させたときの発振スペクトラムを図１０に示す。横軸は周波数（１目盛り２ＭＨｚ）で、ピークの中心周波数は９.４ＧＨｚを示し、縦軸は、ＲＦ検出出力である。従来の同様のスペクトラムを表す図１２と比較すると、本発明によれば、ノイズの殆ど無い非常にきれいなスペクトラムが得られ、加速度３Ｇの振動に対しても、筒状金属体の揺れが殆ど無いことが分る。
【図面の簡単な説明】
【００２８】
【図１】本発明によるマグネトロンの製造方法の一実施形態を示すフローチャートである。
【図２】本発明のマグネトロンのアノード部および入力部の断面説明図である。
【図３】本発明による加工硬化の一例を示す説明図である。
【図４】本発明による硬化処理後の筒状金属体の外形例である。
【図５】本発明による硬化処理後の筒状金属体の外形例である。
【図６】本発明による硬化処理後の筒状金属体の外形例である。
【図７】本発明による硬化処理後の筒状金属体の外形例である。
【図８】本発明による硬化処理後の筒状金属体の外形例である。
【図９】本発明による硬化処理による効果を撓み量で示した図である。
【図１０】本発明によるマグネトロンを発振させて振動を加えたときの発振スペクトラムである。
【図１１】従来のマグネトロンのアノード部および入力部の斜視説明図である。
【図１２】従来のマグネトロンに振動を加えたときの発振スペクトラムである。
【符号の説明】
【００２９】
１    アノード部
２    入力部
11    アノードシェル
12    ベーン
14    ストラップ
16    ポールピース
17    金属管
18    ワッシャ
21    カソード
21ａ  エンドハット
22    筒状金属体
22ａ  ディンプル
22ｂ  フィン
23    第１の絶縁体
25    カソード外部端子
26    第２の絶縁体
27    ヒータ外部端子
28    ヒータ
【図１】
0005052252.tif 000002
【図２】
0005052252.tif 000003
【図３】
0005052252.tif 000004
【図４】
0005052252.tif 000005
【図５】
0005052252.tif 000006
【図６】
0005052252.tif 000007
【図７】
0005052252.tif 000008
【図８】
0005052252.tif 000009
【図９】
0005052252.tif 000010
【図１０】
0005052252.tif 000011
【図１１】
0005052252.tif 000012
【図１２】
0005052252.tif 000013